(57)【要約】      （修正有）【課題】燃料クロスオーバーが低く、イオン伝導度の湿度依存性が小さな電解質膜を提供し、さらには、燃料枯渇状態から燃料を供給して発電するまで立ち上がりがよく、また高温低加湿状態でも高出力が達成できる膜電極複合体および燃料電池を提供する。【解決手段】電解質膜３は、ＰＫａ値が−１７．０以上５．０以下の酸性基ＡＨを含み、ＰＫｂ値が−６．０以上４．０以下の水代替基Ｂを含有する。該電解質膜の製造方法は、酸性基ＡＨおよび／または水代替基Ｂを含む電解質膜に、水代替基Ｂを含む物質および／または水代替基Ｂ前駆体を含む物質および／または酸性基ＡＨを含む物質および／または酸性基ＡＨ前駆体を含む物質を、含浸または充填する工程を有する。【選択図】図２
2007149651.tif 000002
【特許請求の範囲】
【請求項１】
下記Ｓ１式で定義されるＰＫａ値が−１７．０以上５．０以下の酸性基ＡＨを含み、かつ下記Ｓ２式で定義されるＰＫｂ値が−６．０以上４．０以下の水代替基Ｂを含有することを特徴とする電解質膜。
【数１】
2007149651.tif 000006
（ＡＨ：酸性基、Ｂ：水代替基、ＰＫａおよびＰＫｂ：平衡定数の対数をとったもの、［  ］：濃度）
【請求項２】
上記水代替基Ｂが-ＯＨ、-Ｏ-Ｓｉ（ＯＨ）３、-ＣＯＯＨ、-Ａｒ１-ＮＨ２、-（ＮＯ２）2-Ａｒ２-ＮＨ2、-ＳＯ2-ＮＨ2、-ＣＯ-ＮＨ2より選択される一種類以上からなる請求項１に記載の電解質膜。（Ａｒ１、Ａｒ２はアリーレン基を表す）
【請求項３】
上記水代替基Ｂが-ＯＨ、-Ｏ-Ｓｉ（ＯＨ）３、-Ｐｈ-ＮＨ２、-（ＮＯ２）2-Ｐｈ-ＮＨ2、-ＣＯ-ＮＨ2より選択される一種類以上からなる請求項１または２に記載の電解質膜。（Ｐｈはフェニレンを表す）
【請求項４】
上記電解質膜が９，９−ビス（４−ヒドロキシフェニル）フルオレン由来の成分、フェノールフタレイン由来の成分、および４，４’−ジヒドロキシテトラフェニルメタン由来の成分から選ばれた少なくとも１種を含有する請求項１〜３のいずれかに記載の電解質膜。
【請求項５】
三次元架橋体である請求項１〜４のいずれかに記載の電解質膜。
【請求項６】
請求項１〜５のいずれかに記載の電解質膜を製造する方法であって、酸性基ＡＨを含む電解質膜に、水代替基Ｂを含む物質および／または水代替基Ｂ前駆体を含む物質を、含浸および／または充填する工程、ならびに水代替基Ｂを含む電解質膜に、酸性基ＡＨを含む物質および／または酸性基ＡＨ前駆体を含む物質を、含浸および／または充填する工程、の内少なくとも１つの工程を有することを特徴とする電解質膜の製造方法。
【請求項７】
請求項１〜５のいずれかに記載の電解質膜を用いることを特徴とする膜電極複合体。
【請求項８】
請求項１〜５のいずれかに記載の電解質膜を用いることを特徴とする燃料電池。
【発明の詳細な説明】
【技術分野】
【０００１】
本発明は、電解質膜およびその製法ならびにそれを用いた膜電極複合体や燃料電池に関するものである。
【背景技術】
【０００２】
燃料電池は、排出物が少なく、かつエネルギー効率が高く、環境への負担の低い発電装置である。このため、近年の地球環境保護への高まりの中で再び脚光を浴びている。従来の大規模発電施設に比べ、比較的小規模の分散型発電施設、自動車や船舶など移動体の発電装置として、将来的にも期待されている発電装置である。また、小型移動機器、ロボット、携帯機器の電源としても注目されており、ニッケル水素電池やリチウムイオン電池などの二次電池に替わり、携帯電話やパソコンなどへの搭載が期待されている。
【０００３】
高分子電解質型燃料電池（Polymer Electrolyte Fuel Cell）においては、水素ガスを燃料とする従来の高分子電解質型燃料電池（以下、ＰＥＦＣと記載する場合がある）に加えて、メタノールなどの燃料を直接供給する直接型燃料電池も注目されている。直接型燃料電池は、従来のＰＥＦＣに比べて出力が低いものの、燃料が液体で改質器を用いないために、エネルギー密度が高くなり、一充填あたりの携帯機器の使用時間が長時間になるという利点がある。
【０００４】
高分子電解質型燃料電池は通常、発電を担う反応の起こるアノードとカソードの電極と、アノードとカソードとの間でプロトン伝導体となる高分子電解質膜とが、膜電極複合体（ＭＥＡ）を構成し、このＭＥＡがセパレータによって挟まれたセルをユニットとして構成されている。ここで、電極は、ガス拡散の促進と集（給）電を行う電極基材（ガス拡散電極あるいは集電体とも云う）と、実際に電気化学的反応場となる電極触媒層とから構成されている。たとえばＰＥＦＣのアノード電極では、水素ガスなどの燃料がアノード電極の触媒層で反応してプロトンと電子を生じ、電子は電極基材に伝導し、プロトンは高分子電解質膜へと伝導する。このため、アノード電極には、ガスの拡散性、電子伝導性、プロトン伝導性が良好なことが要求される。一方、カソード電極では、酸素や空気などの酸化ガスがカソード電極の触媒層で、高分子電解質膜から伝導してきたプロトンと、電極基材から伝導してきた電子とが反応して水を生成する。このため、カソード電極においては、ガス拡散性、電子伝導性、プロトン伝導性とともに、生成した水を効率よく排出することも必要となる。
【０００５】
また、ＰＥＦＣの中でも、メタノールなどを燃料とする直接型燃料電池においては、水素ガスを燃料とする従来のＰＥＦＣとは異なる性能が要求される。すなわち、直接型燃料電池においては、アノード電極ではメタノール水溶液などの燃料がアノード電極の触媒層で反応してプロトン、電子、二酸化炭素を生じ、電子は電極基材に伝導し、プロトンは高分子電解質に伝導し、二酸化炭素は電極基材を通過して系外へ放出される。このため、従来のＰＥＦＣのアノード電極の要求特性に加えて、メタノール水溶液などの燃料透過性や二酸化炭素の排出性も要求される。さらに、直接型燃料電池のカソード電極では、従来のＰＥＦＣと同様な反応に加えて、電解質膜を透過したメタノールなどの燃料と酸素あるいは空気などの酸化ガスがカソード電極の触媒層で、二酸化炭素と水を生成する反応も起こる。このため、従来のＰＥＦＣよりも生成水が多くなるため、さらに効率よく水を排出することが必要となる。
【０００６】
従来、高分子電解質膜として“ナフィオン（登録商標）”（デュポン社製、商品名）に代表されるパーフルオロ系プロトン伝導性ポリマー膜が使用されてきた。しかし、これらのパーフルオロ系プロトン伝導性ポリマー膜は、直接型燃料電池においてはメタノールなどの燃料透過が大きく、電池出力やエネルギー効率が十分でないという問題があった。また、低含水率状態でのイオン伝導度が不十分であるといった問題がある。すなわち、クラスターチャンネルの中で水を介してプロトン伝導するため、イオン伝導度が湿度による膜含水率に大きく依存する。さらに、パーフルオロ系プロトン伝導性ポリマーは、フッ素を使用するという点から価格も非常に高いものである。
【０００７】
従来のパーフルオロ系プロトン伝導性ポリマー膜とは異なる非パーフルオロ系プロトン伝導性ポリマー膜として、オルガノシロキサン骨格と、ＰＫａが３以下酸性酸化物となる金属元素および／または半金属元素を有する無機成分を含むプロトン伝導体（特許文献１）、メソゲン基とＰＫａが１．５以下の酸性基を有する重合体を含むプロトン伝導材料（特許文献２）およびこれらの文献に記載されている従来技術が挙げられる。
【０００８】
特許文献１では、ＰＫａが３以下の官能基を必須としているが、その定義、測定または計算方法の記載がなく、得られるプロトン伝導体の伝導度、および強度のバランスでは実用に耐えうる燃料電池は作製できなかった。
【０００９】
特許文献２でも、特許文献１同様、ＰＫａの定義、測定または計算方法の記載がなく、実施例に挙げられているポリマーのＰＫａ値も明らかではない。また、含有する酸性基は、ＰＫａ１．５以下のプロトン供与基であり、低含水率下ではプロトン伝導が低下すると推測され、実用に耐えうる燃料電池は作製できなかった。
【特許文献１】特開２００２−２４５８４６号公報
【特許文献２】特開２００４−３２３８０５号公報
【発明の開示】
【発明が解決しようとする課題】
【００１０】
本発明は、かかる従来技術の背景に鑑み、燃料クロスオーバーが低く、イオン伝導度の湿度依存性が小さな電解質膜を提供し、さらには、燃料枯渇状態から燃料を供給して発電するまで立ち上がりがよく、また高温低加湿状態でも高出力が達成できる膜電極複合体および燃料電池を提供せんとするものである。
【課題を解決するための手段】
【００１１】
本発明は、かかる課題を解決するために、次のような手段を採用するものである。すなわち、本発明の電解質膜は、Ｓ１式で定義されるＰＫａ値が−１７．０以上５．０以下の酸性基ＡＨを含み、かつＳ２式で定義されるＰＫｂ値が−６．０以上４．０以下の水代替基Ｂを含有することを特徴とするものである。
【００１２】
【数１】
2007149651.tif 000003
【００１３】
（ＡＨ：酸性基、Ｂ：水代替基、ＰＫａおよびＰＫｂ：平衡定数の対数をとったもの、［  ］：濃度）
また、本発明の膜電極複合体および燃料電池は、かかる電解質膜を用いて構成されていることを特徴とするものである。
【発明の効果】
【００１４】
本発明によれば、低燃料クロスオーバーとイオン伝導度の湿度依存性が小さな電解質膜の提供が可能となり、かかる電解質膜からなる膜電極複合体を用いることによって、高出力な燃料電池を提供することが可能となる。
【発明を実施するための最良の形態】
【００１５】
以下、本発明の好ましい実施形態を説明する。
【００１６】
本発明の電解質膜は、Ｓ１式で定義されるＰＫａ値が−１７．０以上５．０以下の酸性基ＡＨを含み、かつＳ２式で定義されるＰＫｂ値が−６．０以上４．０以下の水代替基Ｂを含有することが必要である。
【００１７】
【数２】
2007149651.tif 000004
【００１８】
（ＡＨ：酸性基、Ｂ：水代替基、ＰＫａおよびＰＫｂ：平衡定数の対数をとったもの、［  ］：濃度）
ＰＫａ値が−１７．０以上５．０以下の酸性基ＡＨはプロトン供与基として必須であり、ＰＫｂ値が−６．０以上４．０以下の水代替基Ｂは低含水状態でも、該水代替基Ｂを介してプロトンを伝導させるために必須である。さらに、該水代替基Ｂが電解質膜中に存在することで、含水率を低下させることができ、燃料クロスオーバーが低減する。
【００１９】
ＰＫａ値が−１７．０以上、５以下であればプロトン伝導度が良好となる。ＰＫａ値が−１７．０以上０．０以下がより好ましい。
【００２０】
また、ＰＫｂ値が−６．０以上であれば、水と同程度にプロトンを放しやすくなり、ＰＫｂ値が４．０以下であれば水と同程度にプロトンを受け取りやすくなる。ＰＫｂ値が−５．０以上３．０以下がより好ましい。
【００２１】
本発明のＰＫａ値は以下の方法で測定できる。
【００２２】
本発明ではＳ１式でＰＫａ値を定義しているが、ｐＨ＝-ｌｏｇ［Ｈ＋］であるので、Ｓ１式はｐＫａ＝−ｌｏｇ([Ａ-]/[ＡＨ])＋ｐＨと書き直すことができる。この式より、    −ｌｏｇ([Ａ-]/[ＡＨ])＝０、すなわちの[Ａ-]/[ＡＨ]＝１の状態のｐＨがｐＫａである。
【００２３】
具体的な測定方法例としては、酸性基ＡＨを含む電解質膜原料の水溶液に、所定の濃度のＮａＯＨ水溶液などのアルカリを加えて、通常公知の中和滴定により、ｐＨ測定を行い、[Ａ-]＝[ＡＨ]、すなわち、５０％中和が進んだときのｐＨをｐＫａ値とする。５０％中和が進んだ状態のｐＨは、中和滴定曲線の傾きが最小になったときの値である。
【００２４】
ＰＫｂ値についても同様に、Ｓ２式がｐＫｂ＝−ｌｏｇ([Ｂ]/[ＢＨ+])＋ｐＨと書き直すことができ、水代替基Ｂを含む電解質膜原料の水溶液に、ＨＣｌ等の酸を加えて通常公知の中和滴定を行ない、５０％中和が進んだとき、すなわち、中和滴定曲線の傾きが最小になったときのｐＨをｐＫｂ値とする。
【００２５】
ｐＫａ値およびｐＫｂ値の測定方法において、電解質膜粉末の分散量や滴定に用いる酸、アルカリの種類、濃度、ｐＨ計測、滴定装置、器具などは適宜実験的に決定するものであり、通常公知の方法を使用できる。
【００２６】
また、あらかじめ既知の、酸性基ＡＨおよび／またはこの前駆体や水代替基Ｂおよび／またはこの前駆体を含む電解質膜の原料を使用する場合、上記の測定を行わなくても、        Pliego, J. R., Jr.; Riveros, J. M. Phys. Chem. Chem. Phys. 2002, 4, 1622.や岩波講座  現代化学９  酸塩基と酸化還元（岩波書店）、化学便覧（基礎編）丸善などに記載のｐＫａ値およびｐＫｂ値を用いて、使用する原料を選択することができる。
【００２７】
また、酸性基ＡＨ、水代替基Ｂを含む電解質膜のｐＫａ値およびｐＫｂ値を測定する場合は、電解質膜を凍結粉砕機などで微粉末化し、５００ｎｍ以下の電解質粉末を、所定量、水に分散させた分散液を作製し、上記中和滴定の試料として用いることができる。
【００２８】
本発明中のＰＫａ値が−１７．０以上５．０以下の酸性基ＡＨとしては、プロトン交換能を有するものが好ましい。このような官能基としては、スルホン酸基（  −ＳＯ2（ＯＨ）  ）、硫酸基（  −ＯＳＯ2（ＯＨ）  ）、スルホンイミド基（  −ＳＯ2ＮＨＳＯ2Ｒ（Ｒは有機基を表す。）  ）、ホスホン酸基（  −ＰＯ（ＯＨ）2  ）、リン酸基（  −ＯＰＯ（ＯＨ）2  ）、カルボン酸基（  −ＣＯ（ＯＨ）  ）、およびこれらの塩等から選択される一種以上を好ましく採用することができる。これらの酸性基は２種類以上含むことができ、組み合わせることにより好ましくなる場合がある。組み合わせはポリマーの構造などにより適宜決められる。中でも、高プロトン伝導度の点から少なくともスルホン酸基、スルホンイミド基、硫酸基のいずれかを有することがより好ましく、耐加水分解性の点から少なくともスルホン酸基を有することが最も好ましい。
【００２９】
本発明の電解質膜がスルホン酸基を有する場合、そのスルホン酸基密度は、プロトン伝導性および燃料クロスオーバー抑制の点から０．１〜５．０ｍｍｏｌ／ｇが好ましく、より好ましくは０．５〜３．５ｍｍｏｌ／ｇ、さらに好ましくは１．０〜３．５ｍｍｏｌ／ｇである。スルホン酸基密度を０．１ｍｍｏｌ／ｇ以上とすることにより、伝導度すなわち燃料電池の出力性能を維持することができ、また５．０ｍｍｏｌ／ｇ以下とすることで、燃料電池用電解質膜として使用する際に、十分な燃料遮断性および含水時の機械的強度を得ることができる。
【００３０】
ここで、スルホン酸基密度とは、電解質膜の単位乾燥重量当たりに導入されたスルホン酸基のモル量であり、この値が大きいほどスルホン化の度合いが高いことを示す。スルホン酸基密度は、元素分析、中和滴定あるいは核磁気共鳴スペクトル法等により測定が可能である。スルホン酸基密度測定の容易さや精度の点で、元素分析が好ましく、通常はこの方法で分析を行う。ただし、スルホン酸基以外に硫黄源を含む場合など元素分析法では正確なスルホン酸基密度の算出が困難な場合には中和滴定法を用いるものとする。さらに、これらの方法でもスルホン酸基密度の決定が困難な場合においては、核磁気共鳴スペクトル法を用いることが可能である。
【００３１】
本発明中のＰＫｂ値が−６．０以上４．０以下の水代替基Ｂとしては、-ＯＨ、-Ｏ-Ｓｉ（ＯＨ）３、-ＣＯＯＨ、-Ａｒ１-ＮＨ２、-（ＮＯ２）2-Ａｒ２-ＮＨ2、-ＳＯ2-ＮＨ2、-ＣＯ-ＮＨ2（Ａｒ１、Ａｒ２は、アリーレン基を表す）より選択される一種類以上からなる
ことが好ましく、プロトンの受け渡し能力が水（ＰＫｂ＝−１．７４）とより近い点から-OH, -O-Si(OH)3, -Ph-NH2, -(NO2)2PhNH2, -CO-NH2より選択される一種類以上からなることがさらに好ましい。
【００３２】
水代替基を有する、具体的な例としては、ビニルアルコール、ビニルアニリン、テトラエトキシシラン、テトラメトキシシラン、アクリルアミド、カルボキシメチルセルロースヒドロキシプロピルセルロースなどから選択される一種以上の重合体、共重合体、オリゴマーまたは縮合物などが挙げられるが、ここに挙げた例以外でも多数の化合物があり、ＰＫｂ値が本発明の範囲内であれば特に制限はない。
【００３３】
本発明中の酸性基ＡＨおよび水代替基Ｂはポリマーの官能基として電解質膜中に存在してもよいし、添加剤として存在してもよい。また、酸性基ＡＨと水代替基Ｂの両方の基を有するポリマーでも、別々に有するポリマーの複合体でもよい。特に、酸性基ＡＨを有する電解質膜や多孔質膜中に、水代替基Ｂを有する単量体や化合物を含浸または充填させ、それらを重合や反応によって酸性基ＡＨを有する電解質膜中や多孔質膜に固定化することが好ましい。また、逆に水代替基Ｂを有する電解質膜や多孔質膜中に、酸性基ＡＨを有する単量体や化合物を含浸または充填させ、それらを重合や反応によって水代替基Ｂを有する電解質膜中や多孔質膜に固定化してもよい。
【００３４】
本発明における、酸性基ＡＨを有する電解質膜用のポリマーの種類としては、耐加水分解性や耐燃料性、また、高温での燃料電池の運転を想定した場合の耐熱性に優れるポリマーが好ましい。
【００３５】
その具体例としては、酸性基含有ポリフェニレンオキシド、酸性基含有ポリエーテルケトン、酸性基含有ポリエーテルエーテルケトン、酸性基含有ポリエーテルスルホン、酸性基含有ポリエーテルエーテルスルホン、酸性基含有ポリエーテルホスフィンオキシド、酸性基含有ポリエーテルエーテルホスフィンオキシド、酸性基含有ポリフェニレンスルフィド、酸性基含有ポリアミド、酸性基含有ポリイミド、酸性基含有ポリエーテルイミド、酸性基含有ポリイミダゾール、酸性基含有ポリオキサゾール、酸性基含有ポリフェニレンなどの、酸性基を有する芳香族炭化水素系ポリマーが挙げられる。ここで、酸性基については前述のとおりである。
【００３６】
これらポリマーの合成方法は、前記した特性や要件を満足できれば特に限定されるものではなく、例えば重合して得たポリマーに酸性基またはその誘導体を導入してもよく、モノマーに酸性基またはその誘導体を導入後、該モノマーを重合して得ても構わない。
【００３７】
また、燃料クロスオーバー低減の観点から、上記電解質膜が９，９−ビス（４−ヒドロキシフェニル）フルオレン由来の成分、フェノールフタレイン由来の成分、および４，４’−ジヒドロキシテトラフェニルメタン由来の成分から選ばれた少なくとも１種を含有することが好ましく、ポリエーテルエーテルケトン骨格であることがさらに好ましい。
【００３８】
本発明の高分子電解質膜、それらが非架橋構造を有する場合、それらのＧＰＣ法による重量平均分子量は１万〜５００万が好ましく、より好ましくは３万〜１００万である。重量平均分子量を１万以上とすることで、実用に供しうる機械的強度を得ることができる。一方、５００万以下とすることで、十分な溶解性を得ることができ、溶液粘度が高くなりすぎるのを防ぎ良好な加工性を維持することができる。
【００３９】
以下に本発明の一例として、酸性基ＡＨを有する電解質膜や多孔質膜中に、水代替基Ｂを有する単量体や化合物を含浸または充填させ、それらを重合や反応によって酸性基ＡＨを有する電解質膜中や多孔質膜に固定化する場合の態様を説明する。
【００４０】
まず、酸性基ＡＨを有する電解質膜や多孔質膜の説明であるが、酸性基ＡＨとして例えばスルホン酸基を有する重合体を膜へ転化する方法としては、−ＳＯ3Ｍ型（Ｍは金属）のポリマーを溶液状態より製膜し、その後高温で熱処理し、プロトン置換して膜とする方法が挙げられる。前記の金属Ｍはスルホン酸と塩を形成しうるものであればよいが、価格および環境負荷の点からはＬｉ、Ｎａ、Ｋ、Ｒｂ、Ｃｓ、Ｍｇ、Ｃａ、Ｓｒ、Ｂａ、Ｔｉ、Ｖ、Ｍｎ、Ｆｅ、Ｃｏ、Ｎｉ、Ｃｕ、Ｚｎ、Ｚｒ、Ｍｏ、Ｗなどが好ましく、これらの中でもＬｉ、Ｎａ、Ｋ、Ｃａ、Ｓｒ、Ｂａがより好ましく、Ｌｉ、Ｎａ、Ｋがさらに好ましい。
【００４１】
前記熱処理の温度としては、燃料遮断性の点で２００〜５００℃が好ましく、２５０〜４００℃がより好ましく、３００〜３５０℃がさらに好ましい
また、熱処理時間としては、プロトン伝導性および生産性の点で１分〜２４時間が好ましく、３分〜１時間がより好ましく、５分〜３０分がさらに好ましい。
【００４２】
−ＳＯ3Ｍ型のポリマーを溶液状態より製膜する方法としては例えば、粉砕した−ＳＯ3Ｍ型のポリマーをＭの塩またはＭの水酸化物の水溶液に浸漬し、水で充分洗浄した後、乾燥し、次に非プロトン性極性溶媒等に溶解して溶液を調製し、該溶液よりガラス板あるいはフィルム上に適当なコーティング法で塗布し、溶媒を除去し、酸処理する方法を例示することができる。
【００４３】
コーティング法としては、スプレーコート、刷毛塗り、ディップコート、ダイコート、カーテンコート、フローコート、スピンコート、スクリーン印刷などの手法が適用できる。
【００４４】
製膜に用いる溶媒としては、高分子化合物を溶解し、その後に除去し得るものであればよく、例えば、Ｎ，Ｎ−ジメチルアセトアミド、Ｎ，Ｎ−ジメチルホルムアミド、Ｎ−メチル−２−ピロリドン、ジメチルスルホキシド、スルホラン、１，３−ジメチル−２−イミダゾリジノン、ヘキサメチルホスホントリアミド等の非プロトン性極性溶媒、γ−ブチロラクトン、酢酸ブチルなどのエステル系溶媒、エチレンカーボネート、プロピレンカーボネートなどのカーボネート系溶媒、エチレングリコールモノメチルエーテル、エチレングリコールモノエチルエーテル、プロピレングリコールモノメチルエーテル、プロピレングリコールモノエチルエーテル等のアルキレングリコールモノアルキルエーテル、あるいはイソプロパノールなどのアルコール系溶媒が好適に用いられる。
【００４５】
本発明の電解質膜の膜厚としては、通常３〜２０００μｍのものが好適に使用される。実用に耐える膜の強度を得るには３μｍより厚い方が好ましく、膜抵抗の低減つまり発電性能の向上のためには２０００μｍより薄い方が好ましい。膜厚のより好ましい範囲は５〜１０００μｍ、さらに好ましい範囲は１０〜５００μｍである。
【００４６】
膜厚は、種々の方法で制御できる。例えば、溶媒キャスト法で製膜する場合は、溶液濃度あるいは基板上への塗布厚により制御することができるし、また、例えばキャスト重合法で製膜する場合は板間のスペーサー厚みによって調製することもできる。
【００４７】
また、本発明の電解質膜には、通常の高分子化合物に使用される可塑剤、安定剤あるいは離型剤等の添加剤を、本発明の目的に反しない範囲内で添加することができる。
【００４８】
本発明の電解質膜は、必要に応じて放射線照射などの手段によって高分子構造を架橋せしめることもできる。架橋せしめることにより、燃料クロスオーバーおよび燃料に対する膨潤をさらに抑制する効果が期待でき、機械的強度が向上し、より好ましくなる場合がある。放射線照射の種類としては例えば、電子線照射やγ線照射を挙げることができる。
【００４９】
また、酸性基ＡＨを有する電解質膜は多孔質膜であってもよい。多孔質膜としては、酸性基ＡＨを有し、空隙率が５〜８０体積％、空隙の孔径の平均が５０ｎｍ未満であることが、燃料遮断性の観点から好ましい。該多孔質体構成する重合体としては、熱硬化性樹脂でもよいし結晶性または非晶性の熱可塑性樹脂でもよいし、また無機物や無機酸化物や有機無機複合体などが含まれていてもよいが、空隙を形成でき、また、空隙の内部に酸性基ＡＨが存在できるように構成されているものを用いる。
【００５０】
従って重合体を構成する単量体の１種以上は、酸性基ＡＨを有するか、または後処理で酸性基ＡＨが導入可能なものが好ましい。ここでの「導入」とは、重合体自身に酸性基ＡＨが化学的に結合された状態や酸性基ＡＨを有する物質が重合体表面に強く吸着された状態や酸性基ＡＨを有する物質がドープされた状態などのように、洗浄等の物理的手段により容易に酸性基ＡＨが脱離されない状態にすることをさす。
【００５１】
また、酸性基ＡＨを有する繰り返し単位とそうでない繰り返し単位とが、交互に共存し、酸性基ＡＨを有する繰り返し単位の繰り返しの連続性がプロトン伝導を損なわない程度に適度に分断されていることが好ましい。そうすることにより、酸性基ＡＨを有する繰り返し単位の部分が水などを過剰に含有することを防ぎ、すなわち燃料クロスオーバーを低く抑えることができる。加えて、電解質膜の耐水性も向上させ、クラックの発生や崩壊を防ぐこともできる。
【００５２】
つまり、酸性基ＡＨを有するか導入可能な単量体とそうでない単量体との共重合体が好ましい。さらに、燃料クロスオーバーとプロトン伝導度のバランスから、酸性基ＡＨを有する単位とそうでない単位が交互に連結されている、すなわち交互重合の部分が多く存在することが好ましい。
【００５３】
この思想を実現する手段として、ビニル単量体の重合が挙げられる。特に、交互共重合の繰り返し単位を多く有する共重合体は、ビニル単量体のｅ値が正のものと負のものとを共重合することで得ることができる。ここでのｅ値とは、単量体のビニル基やラジカル末端の荷電状態を表し、「POLYMER  HANDBOOK」（J.BRANDRUPら著）等に詳細に記載されているＱｅ概念のｅ値である。
【００５４】
ビニル単量体の具体例を挙げると、アクリロニトリル、メタクリロニトリル、スチレン、α−メチルスチレン、ｐ−メチルスチレン、ｏ−エチルスチレン、ｍ−エチルスチレン、ｐ−エチルスチレン、ｐ−ｔｅｒｔ−ブチルスチレン、クロロスチレン、１，１−ジフェニルエチレン、ビニルナフタレン、ビニルビフェニル、インデン、アセナフチレンなどの芳香族ビニル単量体、メチル（メタ）アクリレート、シクロヘキシル（メタ）アクリレート、イソボルニル（メタ）アクリレート、アダマンチル（メタ）アクリレート、フェニル（メタ）アクリレート、ベンジル（メタ）アクリレート、２−ヒドロキシエチル（メタ）アクリレート、２−ヒドロキシプロピル（メタ）アクリレート、２−ヒドロキシブチル（メタ）アクリレート、ラウリル（メタ）アクリレート、ステアリル（メタ）アクリレート、イソオクチル（メタ）アクリレート、ｎ−オクチル（メタ）アクリレート、イソブチル（メタ）アクリレート、ｔ−ブチル（メタ）アクリレート、等の（メタ）アクリル系単量体、Ｎ−メチルマレイミド、Ｎ−ｎ−ブチルマレイミド、Ｎ−フェニルマレイミド、Ｎ−ｏ−メチルフェニルマレイミドマレイミド、Ｎ−ｍ−メチルフェニルマレイミド、Ｎ−ｐ−メチルフェニルマレイミド、Ｎ−ｏ−ヒドロキシフェニルマレイミド、Ｎ−ｍ−ヒドロキシフェニルマレイミド、Ｎ−ｐ−ヒドロキシフェニルマレイミド、Ｎ−ｏ−メトキシフェニルマレイミド、Ｎ−ｍ−メトキシフェニルマレイミド、Ｎ−ｐ−メトキシフェニルマレイミド、Ｎ−ｏ−クロロフェニルマレイミド、Ｎ−ｍ−クロロフェニルマレイミド、Ｎ−ｐ−クロロフェニルマレイミド、Ｎ−ｏ−カルボキシフェニルマレイミド、Ｎ−ｍ−カルボキシフェニルマレイミド、Ｎ−ｐ−カルボキシフェニルマレイミド、Ｎ−ｏ−ニトロフェニルマレイミド、Ｎ−ｍ−ニトロフェニルマレイミド、Ｎ−ｐ−ニトロフェニルマレイミド、Ｎ−エチルマレイミド、Ｎ−イソプロピルマレイミド、Ｎ−イソブチルマレイミド、Ｎ−ｔｅｒｔ−ブチルマレイミド、Ｎ−シクロヘキシルマレイミド、Ｎ−ベンジルマレイミド、無水マレイン酸、アクリル酸、メタクリル酸、クロトン酸、ケイ皮酸、マレイン酸、フマール酸、シトラコン酸、メサコン酸、イタコン酸、メタリルスルホン酸、２−アクリルアミド−２−メチルプロパンスルホン酸、スルホメチルスチレン、ｐ−スチレンスルホン酸、ｐ−スチレンスルホン酸ナトリウム、ｐ−スチレンスルホン酸カリウム、ビニル安息香酸、ビニル安息香酸ナトリウム塩、ビニル安息香酸カリウム塩、酢酸ビニル、プロピオン酸ビニル、ビニルスルホン酸、ビニル硫酸、２，２，２−トリフルオロエチル（メタ）アクリレート、２，２，３，３−テトラフルオロプロピル（メタ）アクリレート、１Ｈ，１Ｈ，５Ｈ−オクタフルオロペンチル（メタ）アクリレート、１Ｈ，１Ｈ，２Ｈ，２Ｈ−ヘプタデカフルオロデシル（メタ）アクリレートなどの含フッ素単量体等が挙げられる。
【００５５】
中でも、酸性基ＡＨの導入の容易さや重合作業性の観点からスチレン、α−メチルスチレン、ビニルナフタレン、ビニルビフェニル、インデン、アセナフチレンなどの芳香族ビニル単量体の使用が好ましい。
【００５６】
また、組み合わせとしては、e値が負のスチレンやα−メチルスチレンなどの芳香族ビニル単量体を選択した場合、先述した理由からe値が正で酸性基ＡＨの導入が困難なビニル単量体の使用が好ましく、燃料クロスオーバー抑制効果の観点から、アクリロニトリル、メタクリロニトリ、Ｎ−フェニルマレイミド、Ｎ−イソプロピルマレイミド、Ｎ−シクロヘキシルマレイミド、Ｎ−ベンジルマレイミド、２，２，２−トリフルオロエチル（メタ）アクリレート、２，２，３，３−テトラフルオロプロピル（メタ）アクリレート、１Ｈ，１Ｈ，５Ｈ−オクタフルオロペンチル（メタ）アクリレート、１Ｈ，１Ｈ，２Ｈ，２Ｈ−ヘプタデカフルオロデシル（メタ）アクリレートなどの含フッ素単量体が好ましい。
【００５７】
また、架橋構造を有することがより好ましい。架橋構造を有することにより、水分や燃料の浸入に対する高分子鎖間の広がりを抑えることができる。そのため、プロトン伝導に対して過剰な水分含量を低く抑えることができ、また、燃料に対する膨潤や崩壊も抑制できることから、結果的に燃料クロスオーバーを低減できる。また、高分子鎖を拘束できるため耐熱性、剛性、耐薬品性なども付与できる。さらに、重合後に酸性基ＡＨを導入する場合には、空隙内壁部に効率よく選択的に酸性基ＡＨを導入することが可能となる。ここでの架橋は、化学架橋であっても物理架橋であってもよい。この架橋構造は例えば、多官能単量体の共重合や電子線、γ線などの放射線照射によって形成できる。特に多官能単量体による架橋が経済的観点から好ましい。
【００５８】
架橋構造の形成に採用される多官能単量体の具体例としては、エチレングリコールジ（メタ）アクリレート、ジエチレングリコールジ（メタ）アクリレート、トリエチレングリコールジ（メタ）アクリレート、グリセロール（ジ／トリ）（メタ）アクリレート、トリメチロールプロパン（ジ／トリ）（メタ）アクリレート、ペンタエリスリトール（ジ／トリ／テトラ）（メタ）アクリレート、ジペンタエリスリトール（ジ／トリ／テトラ／ペンタ／ヘキサ）（メタ）アクリレート、ジ（メタ）アクリル酸ビフェノール、ビスフェノキシエタノール（メタ）フルオレンジアクリレート、などの多価アルコールのジ−、トリ−、テトラ−、ペンタ−、ヘキサ−（メタ）アクリレート類、ポリエチレングリコールジ（メタ）アクリレート（好ましくはポリエチレングリコール部分の平均分子量；４００〜１０００程度）、メトキシポリエチレングリコールモノ（メタ）アクリレート、ビスフェノールＡエチレンオキサイド３０モル付加物のジ（メタ）アクリレート、グリセリンエチレンオキサイド付加物のジ（メタ）アクリレート、グリセリンエチレンオキサイド付加物のトリ（メタ）アクリレート、トリメチロールプロパンエチレンオキサイド付加物のジ（メタ）アクリレート、トリメチロールプロパンエチレンオキサイド付加物のトリ（メタ）アクリレート、ソルビトールエチレンオキサイド付加物のジ（メタ）アクリレート、ソルビトールエチレンオキサイド付加物のジ（メタ）アクリレート、ソルビトールエチレンオキサイド付加物のトリ（メタ）アクリレート、ソルビトールエチレンオキサイド付加物のテトラ（メタ）アクリレート、ソルビトールエチレンオキサイド付加物のペンタ（メタ）アクリレートおよびソルビトールエチレンオキサイド付加物のヘキサ（メタ）アクリレート等のポリオキシエチレン系ポリエーテル類、ｏ−ジビニルベンゼン、ｍ−ジビニルベンゼン、ｐ−ジビニルベンゼン、ジビニルビフェニル、ジビニルナフタレンなどの芳香族多官能単量体、ジ（メタ）アクリル酸エステル、ジ（メタ）アクリル酸ジアリルエステル、アジピン酸ジビニルなどのエステル類、ジエチレングリコールビスアリルカーボネート、ジアリルフタレートなどのジアリル化合物、ブタジエン、ヘキサジエン、ペンタジエン、１，７−オクタジエンなどのジエン類、ジクロロホスファゼンを原料として重合性多官能基を導入したホスファゼン骨格を有する単量体、トリアリルジイソシアヌレートなどの異原子環状骨格を有する多官能単量体、ビスマレイミド、メチレンビスアクリルアミド類などが挙げられる。
【００５９】
これらの中でも、機械的強度や酸性基ＡＨの導入時の耐薬品性の観点から、ジビニルベンゼンなどの芳香族多官能単量体類、エチレングリコールジ（メタ）アクリレート、ビスフェノキシエタノール（メタ）フルオレンジアクリレートなどの多価アルコールのジ−、トリ−、テトラ−、ペンタ−、ヘキサ−（メタ）アクリレート類が特に好ましい。
【００６０】
以上のような単量体から得られる共重合体の分子量としては、形態保持の観点から、重量平均分子量で４０００以上であることが好ましい。また、架橋構造でもよいことから上限には特に制限はない。
【００６１】
また、架橋構造の形成に用いる多官能単量体は、１種類を単独で使用してもよいし、２種類以上を併用してもよい。
【００６２】
架橋構造を有する多孔質膜にはその空隙の内部に酸性基ＡＨが存在している。内部とは空隙の内表面及び空隙部分それ自身をいう。好ましくは空隙の内表面に酸性基ＡＨが存在している状態である。空隙の内部以外の部分にも酸性基ＡＨが存在していることは差し支えない。酸性基ＡＨが存在しているとは、重合体自身に酸性基ＡＨが化学的に結合された状態や、酸性基ＡＨを有する物質が重合体表面に強く吸着された状態や、酸性基ＡＨを有する物質が空隙内に保持された状態などのことを言い、洗浄等の物理的手段により容易に酸性基ＡＨが空隙内から脱離されない状態である。
【００６３】
該架橋構造を有する多孔質膜に酸性基ＡＨを導入するにあたり、重合前の単量体があらかじめ酸性基ＡＨを有していてもよいが、重合後に酸性基ＡＨを導入してもよい。原料の選択性の広さ、モノマー調整の容易性からは、重合後に酸性基ＡＨを導入するのが良い。
【００６４】
すなわち、酸性基ＡＨを導入可能な単量体と開孔剤とを含む単量体組成物から膜状の重合体を得た後、または、酸性基ＡＨ導入可能な重合体と開孔剤とを含む重合体組成物から製膜した後、膜中から開孔剤を除去する工程と、重合体に酸性基ＡＨを導入する工程を含むものである。
【００６５】
酸性基ＡＨを導入可能な単量体としては、前述のように、ビニル単量体の内ｅ値が負のスチレンやα−メチルスチレンなどの芳香族ビニル単量体を採用することができる。  これらを含む前述のようなビニル単量体の重合としては例えばラジカル重合が作業性の観点で好ましい。ラジカル発生性開始剤としては、各種パーオキシド化合物、アゾ化合物、過酸化物、セリウムアンモニウム塩などが挙げられる。
【００６６】
その具体例としては、２，２´−アゾビスイソブチロニトリル、１，１´−アゾビス（シクロヘキサン−１−カルボニトリル）、２，２´−アゾビス（４−メトキシ−２，４−ジメチルバレロニトリル）、２，２´−アゾビス（２−シクロプロピルプロピオニトリル）、２，２´−アゾビス（２，４−ジメチルバレロニトリル）、２，２´−アゾビス（２−メチルブチロニトリル）、１−［（１−シアノ−１−メチルエチル）アゾ］フォルムアミド、２−フェニルアゾ−４−メトキシ−２，４−ジメチルバレロニトリルなどのアゾニトリル化合物、２，２´−アゾビス（２−メチル−Ｎ−フェニルプロピオンアミジン）二塩基酸塩などのアゾアミジン化合物、２，２´−アゾビス［２−（５−メチル−２−イミダゾリン−２−イル）プロパン］二塩基酸塩などの環状アゾアミジン化合物、２，２´−アゾビス｛２−メチル−Ｎ−［１，１−ビス（ヒドロキシメチル）−２−ヒドロキシエチル］プロピオンアミド｝などのアゾアミド化合物、２，２´−アゾビス（２，４，４−トリメチルペンタン）などのアルキルアゾ化合物、過硫酸カリウム、過硫酸アンモニウム、過酸化水素、過酸化ベンゾイルなどの過酸化物、硫酸第２セリウムアンモニウム、硝酸第２セリウムアンモニウム等のセリウムアンモニウム塩などが挙げられる。
【００６７】
また、放射線、電子線、紫外線などを利用した光開始剤による重合も利用することができる。光開始剤としては、カルボニル化合物、過酸化物、アゾ化合物、硫黄化合物、ハロゲン化合物および金属塩などが挙げられる。
【００６８】
また、多官能単量体を含む場合は、熱や光を利用したキャスト重合による成形および製膜が好ましい。キャスト重合とは、各種単量体や開孔剤および開始剤などを混合したものを、ガスケットやスペーサーにより所定のクリアランスに設定した２枚の板、シート、フィルムの間に注入し、熱や光などのエネルギーを与えることにより重合する方法であり、枚葉式でも連続式でもよい。
【００６９】
例えば、使用する単量体組成物に、“ダロキュア（登録商標）”、“イルガキュア（登録商標）”（ＣＩＢＡ社製）等に代表される光開始剤を０．０１〜２重量部程度添加した組成物溶液を、２枚の石英ガラスや、ポリエチレン、ポリプロピレンまたは非晶性ポリオレフィン製などのシート間に注入し、密封し、紫外線灯を用いて照度０．０１〜１００ｍＷ／ｃｍ2程度、０．１秒〜１時間程度にて光照射して重合することができる。
【００７０】
重合体に求める特性として、プロトン伝導性を優先させる場合には、重合体の内部まで酸性基ＡＨを導入することも好ましく、そのためには、重合前の単量体中にあらかじめ酸性基ＡＨの導入を補助する開孔剤を添加しておいた上で重合することが有効である。該開孔剤は、それ自身が直接的に酸性基ＡＨを導入する能力を有している必要はない。すなわち、酸性基ＡＨを導入可能な物質の重合体中への浸透を、自ら、分解、反応、蒸発、昇華、あるいは流出等し酸性基ＡＨを導入可能な物質、またはそれを含有する溶剤と置換することにより少なくとも開孔剤の一部分が除去され、重合体の表層だけではなく、重合体内部の酸性基ＡＨ導入可能な部分にも酸性基ＡＨが導入されやすくするものである。
【００７１】
開孔剤は、重合あるいは製膜の際に単量体組成物あるいは重合体組成物の一部を占め、重合あるいは製膜の後にこれを除去することで多孔質体の内部に空隙を形成せしめるものである。
【００７２】
開孔剤の種類としては、重合体の材料との相溶性、抽出や分解に使用する薬液や溶剤および加熱、溶剤浸漬、光、電子線、放射線処理などの開孔剤除去方法によって有機化合物、溶剤類、可溶性ポリマー類、塩類、金属類などから適宜選択できる。開孔剤は液体状であっても粉末状であってもよいし、使用した単量体からなるオリゴマーや未反応単量体や副生成物を開孔剤として積極的に残すような手法をとってもよい。
【００７３】
また、酸性基ＡＨ導入後に重合体中に開孔剤の一部が残留しても、反応によって生成したものが残留しても電解質膜に悪影響を与えないものを選択するのが好ましい。
【００７４】
また、重合前に開孔剤を配合する場合は、重合温度よりもその沸点や分解温度が高い開孔剤が好ましい。
【００７５】
開孔剤の具体例としては、エチレンカーボネート、プロピレンカーボネート、メチルセロソルブ、ジグライム、トルエン、キシレン、トリメチルベンゼン、γ−ブチロラクトン、ジメチルホルムアミド、ジメチルアセトアミド、Ｎ−メチル−２−ピロリドン、１,４−ジオキサン、四塩化炭素、ジクロロメタン、ニトロメタン、ニトロエタン、酢酸、無水酢酸、フタル酸ジオクチル、フタル酸ジ−ｎ−オクチル、リン酸トリオクチル、デカリン、デカン、ヘキサデカン、等が挙げられ、１種類を単独で用いてもよいし、２種類以上を併用してもよい。
【００７６】
また開孔剤の使用量は、使用する開孔剤と単量体の組み合わせや所望の空隙率、孔径により適宜設定するとよいが、開孔剤も含めた全組成物中の１〜８０重量％添加するのが好ましく、より好ましくは５〜５０重量％、さらに好ましくは１０〜３０重量％である。１重量％以上であれば重合体内部まで酸性基ＡＨが導入されやすく、プロトン伝導度が良好となる。また、８０重量％以下であれば、低融点水含量が減少し、燃料透過量が小さくなり好ましい。
【００７７】
膜状の重合体を得た後、または、重合体組成物から製膜した後、膜中から開孔剤を除去する。空隙形成のためである。
【００７８】
開孔剤を除去する手段としては例えば、開孔剤を除去可能な溶剤中に、膜を浸漬するとよい。開孔剤を除去可能な溶剤としては、水および有機溶剤の中から適宜選択される。有機溶剤としては例えば、クロロホルム、１，２−ジクロロエタン、ジクロロメタン、パークロロエチレンなどのハロゲン化炭化水素、ニトロメタン、ニトロエタン等のニトロ化炭化水素、メタノール、エタノールなどのアルコール類、トルエン、ベンゼンなどの芳香族炭化水素、ヘキサン、ヘプタン、デカンなどの脂肪族炭化水素、酢酸エチル、酢酸ブチル、乳酸エチルなどのエステル類、ジエチルエーテル、テトラヒドロフラン、１，４−ジオキサンなどのエーテル類、アセトニトリルなどのニトリル類等が好ましい。また、これらのうち１種類を単独で使用してもよいし、２種類以上を併用してもよい。
【００７９】
重合体から開孔剤を除去した後、前記溶剤は乾燥等によって除いてもよく、除かなくてもよい。
【００８０】
次に、膜中の前記重合体に酸性基ＡＨを導入させることについて説明する。開孔剤を含む重合体から製膜された膜を電解質膜とするためには、少なくとも膜中の空隙内部に酸性基ＡＨを存在させることが好ましく、そのために酸性基ＡＨ導入剤によって酸性基ＡＨを導入させる。ここでいう酸性基ＡＨ導入剤は、酸性基ＡＨを、重合体を構成する酸性基ＡＨ可能な繰り返し単位の一部に導入することができる化合物であり、通常公知のものを使用することができる。酸性基ＡＨ導入剤の具体例としては、スルホン酸基を導入する場合は、濃硫酸、クロロスルホン酸あるいは発煙硫酸、三酸化硫黄等が好適であり、反応制御の容易さおよび生産性の観点で最も好ましいのはクロロスルホン酸である。またスルホンイミド基を導入する場合はスルホンアミドが好適である。
【００８１】
膜中の前記共重合体に酸性基ＡＨを導入させるためには、具体的には、酸性基ＡＨ導入剤または酸性基ＡＨ導入剤と溶剤の混合物中に膜を浸漬する手段を採用すればよい。酸性基ＡＨ導入剤と混合する溶剤は、酸性基ＡＨ導入剤と反応しないかまたは反応が激しくなく、重合体内に浸透可能であれば使用できる。かかる溶剤の例を挙げると、クロロホルム、１，２−ジクロロエタン、ジクロロメタン、パークロロエチレンなどのハロゲン化炭化水素、ニトロメタン、ニトロエタン等のニトロ化炭化水素、アセトニトリルなどのニトリル類等が好ましい。溶剤および酸性基ＡＨ導入剤は単一でも二種類以上の混合物でもよい。
【００８２】
膜中からの開孔剤の除去と、重合体中への酸性基ＡＨの導入とを同一の工程で行うことも、工程数短縮の点で好ましい。
【００８３】
より具体的には、開孔剤を除去可能な溶剤に酸性基ＡＨ導入剤（たとえば上記スルホン化剤）を添加してなる溶液中に膜を浸漬することにより、膜中からの開孔剤の除去と重合体への酸性基ＡＨの導入（スルホン化）とを同時に行うことが好ましい。この場合、膜中の開孔剤が、酸性基ＡＨを含む溶液に置換されながら除去されることになる。この方法は、酸性基ＡＨの導入の度合いを精度よく制御できるという点からも好ましい。この場合、開孔剤を除去可能な溶剤としては、酸性基ＡＨ導入剤と反応しないかまたは反応が激しくなく、重合体内に浸透可能なものを用いる。また、開孔剤を除去可能な溶剤は単一系でも二種類以上の混合系でもよい。
【００８４】
製膜前の単量体／重合体組成物中に酸性基ＡＨの導入を補助するための酸性基ＡＨ導入助剤が含有されている場合には、酸性基ＡＨ導入助剤も除去可能な溶剤であることが好ましい。
【００８５】
以上のような観点から、開孔剤を除去可能な溶剤としては例えば、クロロホルムや１，２−ジクロロエタン、ジクロロメタン、パークロロエチレンなどのハロゲン化炭化水素、ニトロメタン、ニトロエタン等のニトロ化炭化水素、アセトニトリルなどのニトリル類等が好ましい。
【００８６】
また、本発明の電解質膜には、本発明の目的を損なわない範囲で、他の成分を共重合せしめたり、他の高分子化合物をブレンドしたりすることができる。また、その特性を損なわない範囲で、ヒンダードフェノール系、ヒンダードアミン系、チオエーテル系およびリン系の各種抗酸化剤等の安定剤や、可塑剤、着色剤に代表される各種添加剤を添加することができる。
【００８７】
また、本発明の電解質膜には、前述の諸特性に悪影響をおよぼさない範囲内で機械的強度、熱安定性、加工性などの向上を目的に、各種ポリマー、エラストマー、フィラー、微粒子、各種添加剤などを含有させてもよい。
【００８８】
本発明の電解質膜を用いてなるものである。その形状としては、前述の膜状の他、板状、繊維状、中空糸状、粒子状、塊状など使用用途によって様々な形態をとりうる。
【００８９】
これらのような形状への加工は、押し出し成形、プレス成形、キャスト重合法などにより行うことができるが、電解質膜に三次元架橋構造を付与する場合には、ガラス板や連続ベルト間での加熱や光を利用したキャスト重合法が好ましい。
【００９０】
上記酸性基ＡＨを含有する電解質用ポリマーに水代替基Ｂを有するおよび／または水代替基Ｂの前駆体を有する物質を含ませる方法としては、両者が溶媒に溶解する場合は、溶液混合した後、製膜して電解質膜を得ることができる。また、先述の酸性基ＡＨを含有する電解質膜や酸性基ＡＨを含有する多孔質膜を作製後、水代替基Ｂを有する物質またはその溶液を該電解質膜や該多孔質膜に含浸または充填または塗布し、加熱やＵＶ照射などで水代替基Ｂを有する物質を重合または縮合させる方法などが挙げられる。この場合、水代替基Ｂを有する物質と酸性基ＡＨを有する物質が混合していても差し支えない。
【００９１】
また、水代替基Ｂを有するおよび／または水代替基Ｂの前駆体を有する物質を炭酸ガスなどの超臨界液体で酸性基ＡＨを含有する電解質用ポリマーや膜に含浸させることも好ましい例である。水代替基Ｂは電解質膜全体に均一に存在していた方が、水代替基として効率よく働けるので好ましい。
【００９２】
本発明の膜電極複合体は、本発明の電解質膜を用いてなり、電極触媒層および電極基材からなる電極からなる。電極触媒層は、電極反応を促進する電極触媒、電子伝導体、イオン伝導体などを含む層である。電極触媒層に含まれる電極触媒としては例えば、白金、パラジウム、ルテニウム、ロジウム、イリジウム、金などの貴金属触媒が好ましく用いられる。これらの内の１種類を単独で用いてもよいし、合金、混合物など、２種類以上を併用してもよい。
【００９３】
電極触媒層に含まれる電子伝導体（導電材）としては、電子伝導性や化学的な安定性の点から炭素材料、無機導電材料が好ましく用いられる。なかでも、非晶質、結晶質の炭素材料が挙げられる。例えば、チャネルブラック、サーマルブラック、ファーネスブラック、アセチレンブラックなどのカーボンブラックが電子伝導性と比表面積の大きさから好ましく用いられる。ファーネスブラックとしては、キャボット社製“バルカン（登録商標）ＸＣ−７２”、“バルカン（登録商標）Ｐ”、“ブラックパールズ（登録商標）８８０”、“ブラックパールズ（登録商標）１１００”、“ブラックパールズ（登録商標）１３００”、“ブラックパールズ（登録商標）２０００”、“リーガル（登録商標）４００”、ケッチェンブラック・インターナショナル社製“ケッチェンブラック（登録商標）”ＥＣ、ＥＣ６００ＪＤ、三菱化学社製＃３１５０、＃３２５０などが挙げられ、アセチレンブラックとしては電気化学工業社製“デンカブラック（登録商標）”などが挙げられる。またカーボンブラックのほか、天然の黒鉛、ピッチ、コークス、ポリアクリロニトリル、フェノール樹脂、フラン樹脂などの有機化合物から得られる人工黒鉛や炭素なども使用することができる。これらの炭素材料の形態としては、不定形粒子状のほか繊維状、鱗片状、チューブ状、円錐状、メガホン状のものも用いることができる。また、これら炭素材料を後処理加工したものを用いてもよい。
【００９４】
また、電子伝導体は、触媒粒子と均一に分散していることが電極性能の点で好ましい。このため、触媒粒子と電子伝導体は予め塗液として良く分散しておくことが好ましい。さらに、電極触媒層として、触媒と電子伝導体とが一体化した触媒担持カーボン等を用いることも好ましい実施態様である。この触媒担持カーボンを用いることにより、触媒の利用効率が向上し、電池性能の向上および低コスト化に寄与できる。ここで、電極触媒層に触媒担持カーボンを用いた場合においても、電子伝導性をさらに高めるために導電剤を添加することも可能である。このような導電剤としては、上述のカーボンブラックが好ましく用いられる。
【００９５】
電極触媒層に用いられるイオン伝導性を有する物質（イオン伝導体）としては、一般的に、種々の有機、無機材料が公知であるが、燃料電池に用いる場合には、イオン伝導性を向上するスルホン酸基、カルボン酸基、リン酸基などのイオン性基を有するポリマー（イオン伝導性ポリマー）が好ましく用いられる。なかでも、イオン性基の安定性の観点から、フルオロアルキルエーテル側鎖とフルオロアルキル主鎖とから構成されるイオン伝導性を有するポリマー、あるいは本発明の高分子電解質材料が好ましく用いられる。パーフルオロ系イオン伝導性ポリマーとしては、例えばデュポン社製の“ナフィオン（登録商標）”、旭化成社製の“Ａｃｉｐｌｅｘ（登録商標）”、旭硝子社製“フレミオン（登録商標）”などが好ましく用いられる。これらのイオン伝導性ポリマーは、溶液または分散液の状態で電極触媒層中に設ける。この際に、ポリマーを溶解あるいは分散化する溶媒は特に限定されるものではないが、イオン伝導性ポリマーの溶解性の点から極性溶媒が好ましい。
【００９６】
前記、触媒と電子伝導体類は通常粉体であるので、イオン伝導体はこれらを固める役割を担うことが通常である。イオン伝導体は、電極触媒層を作製する際に電極触媒粒子と電子伝導体とを主たる構成物質とする塗液に予め添加し、均一に分散した状態で塗布することが電極性能の点から好ましいものであるが、電極触媒層を塗布した後にイオン伝導体を塗布してもよい。ここで、電極触媒層にイオン伝導体を塗布する方法としては、スプレーコート、刷毛塗り、ディップコート、ダイコート、カーテンコート、フローコートなどが挙げられ、特に限定されるものではない。電極触媒層に含まれるイオン伝導体の量としては、要求される電極特性や用いられるイオン伝導体の伝導度などに応じて適宜決められるべきものであり、特に限定されるものではないが、重量比で１〜８０％の範囲が好ましく、５〜５０％の範囲がさらに好ましい。イオン伝導体は、少な過ぎる場合はイオン伝導度が低く、多過ぎる場合はガス透過性を阻害する点で、いずれも電極性能を低下させることがある。
【００９７】
電極触媒層には、上記の触媒、電子伝導体、イオン伝導体の他に、種々の物質を含んでいてもよい。特に、電極触媒層中に含まれる物質の結着性を高めるために、上述のイオン伝導性ポリマー以外のポリマーを含んでもよい。このようなポリマーとしては例えば、ポリフッ化ビニル（ＰＶＦ）、ポリフッ化ビニリデン（ＰＶＤＦ）、ポリヘキサフルオロプロピレン（ＦＥＰ）、ポリテトラフルオロエチレン、ポリパーフルオロアルキルビニルエーテル（ＰＦＡ）などのフッ素原子を含むポリマー、これらの共重合体、これらのポリマーを構成するモノマー単位とエチレンやスチレンなどの他のモノマーとの共重合体、あるいは、ブレンドポリマーなどを用いることができる。これらポリマーの電極触媒層中の含有量としては、重量比で５〜４０％の範囲が好ましい。ポリマー含有量が多すぎる場合、電子およびイオン抵抗が増大し電極性能が低下する傾向がある。
【００９８】
また電極触媒層は、燃料が液体や気体の場合には、その液体や気体が透過しやすい構造を有していることが好ましく、電極反応に伴う副生成物質の排出も促す構造が好ましい。
【００９９】
電極基材としては、電気抵抗が低く、集電あるいは給電を行えるものを用いることができる。また、前記電極触媒層を集電体兼用で使用する場合は、特に電極基材を用いなくてもよい。電極基材の構成材としては、たとえば、炭素質、導電性無機物質が挙げられ、例えば、ポリアクリロニトリルからの焼成体、ピッチからの焼成体、黒鉛及び膨張黒鉛などの炭素材、ステンレススチール、モリブデン、チタンなどが例示される。これらの、形態は特に限定されず、たとえば繊維状あるいは粒子状で用いられるが、燃料透過性の点から炭素繊維などの繊維状導電性物質（導電性繊維）が好ましい。導電性繊維を用いた電極基材としては、織布あるいは不織布いずれの構造も使用可能である。たとえば、東レ（株）製カーボンペーパーＴＧＰシリーズ、ＳＯシリーズ、Ｅ-ＴＥＫ社製カーボンクロスなどが用いられる。
【０１００】
織布としては、平織、斜文織、朱子織、紋織、綴織など、特に限定されること無く用いられる。また、不織布としては、抄紙法、ニードルパンチ法、スパンボンド法、ウォータージェットパンチ法、メルトブロー法によるものなど特に限定されること無く用いられる。また編物であってもよい。これらの布帛において、特に炭素繊維を用いた場合、耐炎化紡績糸を用いた平織物を炭化あるいは黒鉛化した織布、耐炎化糸をニードルパンチ法やウォータージェットパンチ法などによる不織布加工した後に炭化あるいは黒鉛化した不織布、耐炎化糸あるいは炭化糸あるいは黒鉛化糸を用いた抄紙法によるマット不織布などが好ましく用いられる。特に、薄く強度のある布帛が得られる点から不織布を用いるのが好ましい。
【０１０１】
電極基材に炭素繊維からなる導電性繊維を用いた場合、炭素繊維としては、ポリアクリロニトリル（ＰＡＮ）系炭素繊維、フェノール系炭素繊維、ピッチ系炭素繊維、レーヨン系炭素繊維などがあげられる。
【０１０２】
また電極基材には、水の滞留によるガス拡散・透過性の低下を防ぐための撥水処理や、水の排出路を形成するための部分的撥水、親水処理や、抵抗を下げるための炭素粉末の添加等を行うこともできる。
【０１０３】
本発明の高分子電解質型燃料電池においては、電極基材と電極触媒層の間に、少なくとも無機導電性物質と疎水性ポリマーを含む導電性中間層を設けることが好ましい。特に、電極基材が空隙率の大きい炭素繊維織物や不織布である場合、導電性中間層を設けることで、電極触媒層が電極基材にしみ込むことによる性能低下を抑えることができる。
【０１０４】
本発明の高分子電解質膜を使用して、電極触媒層あるいは電極触媒層と電極基材を用いて膜電極複合体（ＭＥＡ）を作製する方法は特に限定されるものではない。公知の方法（例えば、「電気化学」1985, 53, 269.記載の化学メッキ法、「ジャーナル  オブ エレクトロケミカル サイエンス」（J. Electrochem. Soc.）: Electrochemical Science and Technology, 1988, 135(9), 2209. 記載のガス拡散電極の熱プレス接合法など）を適用することが可能である。熱プレスにより一体化することは好ましい方法であるが、その温度や圧力は、高分子電解質膜の厚さ、水分率、電極触媒層や電極基材により適宜選択すればよい。また、高分子電解質膜が含水した状態でプレスしてもよいし、イオン伝導性を有するポリマーで接着してもよい。
【０１０５】
本発明の燃料電池の燃料としては、酸素、水素およびメタン、エタン、プロパン、ブタン、メタノール、イソプロピルアルコール、アセトン、エチレングリコール、ギ酸、酢酸、ジメチルエーテル、ハイドロキノン、シクロヘキサンなどの炭素数１〜６の有機化合物およびこれらと水との混合物等が挙げられ、１種または２種以上の混合物でもよい。特に発電効率や電池全体のシステム簡素化の観点から炭素数１〜６の有機化合物を含む燃料が好適に使用され、発電効率の点でとりわけ好ましいのはメタノール水溶液である。
【０１０６】
膜電極複合体に供給される燃料中の炭素数１〜６の有機化合物の含有量は１〜99.8重量％が好ましい。含有量を１重量％以上とすることで実用的な高いエネルギー容量を得ることができ、99.8重量％以下とすることで発電効率が上がり、実用的な高い出力を得ることができる。
【０１０７】
メタノール水溶液を用いる場合、メタノールの濃度としては、使用する燃料電池のシステムによって適宜選択されるが、できる限り高濃度のほうが長時間駆動の観点から好ましい。例えば、送液ポンプや送風ファンなど発電に必要な媒体を膜電極複合体に送るシステムや、冷却ファン、燃料希釈システム、生成物回収システムなどの補機を有するアクティブ型燃料電池はメタノールの濃度３０〜１００％以上の燃料を燃料タンクや燃料カセットにより注入し、０．５〜２９％程度に希釈して、またはそのまま膜電極複合体に送ることが好ましく、補機がないパッシブ型の燃料電池はメタノールの濃度が１０〜１００％の範囲の燃料が好ましい。
【０１０８】
また、本発明の膜電極複合体は複数枚のスタック状で使用しても並べた状態で使用してもよい。また、燃料電池は使用する機器に内蔵してもよいし、外付けのユニットとして使用してもよい。また、メンテナンスの観点から、燃料電池セルから膜電極複合体が脱着可能な構成であることも好ましい。
【０１０９】
また、水素などの気体を燃料とした携帯用機器用燃料電池はそれらのガスが外部に漏れ出さない構造が安全上および長時間駆動の観点から好ましく、少なくとも水素極であるアノード側は密閉状態で使用することが好ましい。カソードは周辺機器などを減らす目的で空気を自然吸気する構造が好ましい。アノード側は水素発生装置や水素ボンベ、水素吸蔵合金などの圧力で陽圧であることが好ましく、０．１ＭＰａ〜０．０００１ＭＰａが好ましい。好ましくは０．０５ＭＰａ〜０．００１Ｍｐａである。取り出す電流によるが、自然対流でも発電は可能である。
【０１１０】
本発明の燃料電池の用途としては、移動体の電力供給源が好ましいものである。特に、携帯電話、パソコン、ＰＤＡ、ビデオカメラ（カムコーダー）、デジタルカメラ、ハンディターミナル、ＲＦＩＤリーダー、デジタルオーディオプレイヤー、各種ディスプレー類などの携帯機器、電動シェーバー、掃除機等の家電、電動工具、家庭用電力供給機、乗用車、バスおよびトラックなどの自動車、二輪車、電動アシスト付自転車、電動カート、電動車椅子や船舶および鉄道などの移動体、各種ロボットなどの電力供給源として好ましく用いられる。特に携帯用機器では、電力供給源だけではなく、携帯機器に搭載した二次電池の充電用にも使用され、さらには二次電池やキャパシタ、太陽電池と併用するハイブリッド型電力供給源としても好適に利用できる。
【実施例】
【０１１１】
以下、実施例により本発明をさらに詳しく説明するが、これらの例は本発明をよりよく理解するためのものであり、本発明はこれらに限定されるものではない
（１）イオン伝導度Ａ
試料を２５℃の純水に２４時間浸漬した後、２５℃、相対湿度５０〜８０％の雰囲気中に取り出し、できるだけ素早く定電位交流インピーダンス法でプロトン伝導度を測定した。
【０１１２】
測定装置としては、Ｓｏｌａｒｔｒｏｎ製電気化学測定システム（Solartron 1287 Electrochemical InterfaceおよびSolartron 1255B Frequency Response Analyzer）を使用した。サンプルは、φ２ｍｍおよびφ１０ｍｍの２枚の円形電極（ステンレス製）間に加重１ｋｇをかけて挟持した。有効電極面積は０．０３１４ｃｍ2である。サンプルと電極の界面には、ポリ（２−アクリルアミド−２−メチルプロパンスルホン酸）の１５％水溶液を塗布した。２５℃において、交流振幅５０ｍＶの定電位インピーダンス測定を行い、膜厚方向のイオン伝導度Ａを求めた。
（２）イオン伝導度Ｂ
試料を９０℃、相対湿度５０％の恒温高湿槽中、定電位交流インピーダンス法でイオン伝導度Ｂを測定した。
【０１１３】
測定装置としては、Ｓｏｌａｒｔｒｏｎ製電気化学測定システム（Solartron 1287 Electrochemical InterfaceおよびSolartron 1255B Frequency Response Analyzer）を使用した。サンプルは幅１０ｍｍ程度、長さ１０〜３０ｍｍ程度の膜を用いた。サンプルは、測定直前まで９０℃、相対湿度５０％の恒温高湿槽中に放置した。電極として、直径１００μｍの白金線（２本）を使用した。電極はサンプル膜の表側と裏側に、互いに平行にかつサンプル膜の長手方向に対して直交するように配置した。白金線間の電解質膜部分は露出するようにセットした。
（３）メタノール透過量
膜状の試料を２５℃の純水に２４時間浸漬した後、２０℃において３０重量％メタノール水溶液を用いて測定した。
【０１１４】
Ｈ型セル間にサンプル膜を挟み、一方のセルには純水（６０ｍＬ）を入れ、他方のセルには３０重量％メタノール水溶液（６０ｍＬ）を入れた。セルの容量は各８０ｍＬであった。また、セル間の開口部面積は１．７７ｃｍ2であった。２０℃において両方のセルを撹拌した。１時間、２時間および３時間経過時点で純水中に溶出したメタノール量を島津製作所製ガスクロマトグラフィ（ＧＣ−２０１０）で測定し定量した。グラフの傾きから単位時間あたりのメタノール透過量を求めた。
【０１１５】
［参考例］
（１）イオン性基を有した高分子材料の合成例１
４，４’−ジフルオロベンゾフェノン１０９．１ｇを発煙硫酸（５０％ＳＯ３）１５０ｍＬ中、１００℃で１０ｈ反応させた。その後、多量の水中に少しずつ投入し、ＮａＯＨで中和した後、食塩２００ｇを加え合成物を沈殿させた。得られた沈殿を濾別し、エタノール水溶液で再結晶し、ジソジウム  ３，３’−ジスルホネート−４，４’−ジフルオロベンゾフェノンを得た。（収量１８１ｇ、収率８６％）。
【０１１６】
炭酸カリウムを６．９ｇ、９，９−ビス（４−ヒドロキシフェニル）フルオレンを１６ｇ、および４，４'−ジフルオロベンゾフェノンを６ｇ、および前記ジソジウム  ３，３’−ジスルホネート−４，４’−ジフルオロベンゾフェノン６ｇを用いて、Ｎ−メチル−２−ピロリドン中、１９０℃で重合を行った。多量の水で再沈することで精製を行い、ポリマーＡを得た。
【０１１７】
（２）イオン性基を有した高分子材料の合成例２
炭酸カリウムを６．９ｇ、４，４’−ジヒドロキシテトラフェニルメタンを１４ｇ、および４，４'−ジフルオロベンゾフェノンを７ｇ、および前記合成例１のジソジウム  ３，３’−ジスルホネート−４，４’−ジフルオロベンゾフェノン５ｇを用いて、Ｎ−メチル−２−ピロリドン中、１９０℃で重合を行った。多量の水で再沈することで精製を行い、ポリマーＢを得た。
【０１１８】
（３）電解質膜Ａ、Ｂの作製例
上記ポリマーＡおよびポリマーＢをそれぞれＮ−メチル−２−ピロリドンに溶解し固形分２５％の塗液とした。当該塗液をガラス板上に流延塗布し、７０℃にて３０分さらに１００℃にて１時間乾燥して膜厚７２μｍのフィルムを得た。さらに、窒素ガス雰囲気下、２００〜３００℃まで１時間かけて昇温し、３００℃で１０分間加熱する条件で熱処理した後、放冷し、１Ｎ塩酸に１２時間以上浸漬してプロトン置換した後に、大過剰量の純水に１日間以上浸漬して充分洗浄し電解質膜Ａおよび電解質膜Ｂを得た。
【０１１９】
（４）電解質膜Ｃの作製例
ビーカーにスチレン１０ｇ、ジビニルベンゼン５ｇ、シクロヘキシルマレイミド１０ｇ、開孔剤であるプロピレンカーボネートを３０ｇ、重合開始剤である２，２´−アゾビスイソブチロニトリル０．１ｇを仕込み、マグネチックスターラーにて撹拌し均一に溶解し単量体組成物溶液とした。
【０１２０】
厚み５ｍｍで３０ｃｍ×３０ｃｍサイズのガラス板２枚の間隔が０．２ｍｍとなるようにガスケットで調整したモールドを準備し、ガラス板間に上記の単量体組成物溶液をガスケット内が満たされるまで注入した。
【０１２１】
次に６５℃の熱風乾燥機内で８時間、板間で重合したのち、ガラス板間から重合体の膜を取り出した。
【０１２２】
開孔剤の除去とイオン性基の導入として、上記の膜状の重合体を、５重量％のクロロスルホン酸を添加した１，２−ジクロロエタン中に３０分間浸漬した後、洗浄液が中性になるまで水洗し、高分子電解質膜を得た。
【０１２３】
［実施例１］
２−アクリルアミド−２−メチルプロパンスルホン酸（ＡＭＰＳ）１ｇを水５ｇに溶解し、さらにテトラエトキシシランを０．５ｇ加え、０℃に冷却し、均一な溶液になるまで撹拌し水代替基含有溶液Ａを得た。
【０１２４】
所定のサイズにカットした電解質膜Ａをポリエチレン袋に入れ、さらに所定量の上記水代替基含有溶液Ａを加え、電解質膜Ａが完全に浸漬する状態にした後、ヒートシーラーで密封した。８ｈｒ浸漬後、密封したポリエチレン袋のコーナー部分をカットし、過剰な水代替基含有溶液Ａを流し出し、次いでポリエチレン袋ごと、水代替基含有溶液Ａを含浸した電解質膜Ａを二枚のガラス板ではさみ、８０℃で１２時間加熱した。その後、ポリエチレン袋から水代替基含有溶液Ａを含浸した電解質膜Ａを取り出し、水洗して電解質膜Ｄを得た。スルホン酸基である酸性基ＡＨのＰＫａは−３．０であり、テトラエトキシシラン由来の水代替基ＢのＰＫｂは０．４２であった。また、イオン伝導度Ａ、Ｂ、プロトン透過量は“ナフィオン（登録商標）１１７”の測定値を１として規格化した値を表１にまとめた。
【０１２５】
［実施例２、３］
実施例１の電解質膜Ａを電解質膜Ｂ、Ｃに変更した以外は、実施例１と同様に行ない、電解質膜Ｅ、Ｆを得た。
【０１２６】
これらの、イオン伝導度Ａ、Ｂ、プロトン透過量は“ナフィオン（登録商標）１１７”の測定値を１として規格化した値を表１にまとめた。
【０１２７】
［実施例４］
アクリルアミド１ｇ、水１ｇ、エタノール０．５ｇ、過硫酸カリウム０．１ｇを撹拌混合し、均一な溶液になるまで撹拌し水代替基含有溶液Ｂを得た。この水代替基含有溶液Ｂと水代替基含有溶液Ａとを変更した以外は実施例１と同様に行い電解質膜Ｇを得た。スルホン酸基である酸性基ＡＨのＰＫａは−３．０であり、アクリルアミド由来の水代替基ＢのＰＫｂは１．７８であった。また、電解質膜Ｇのイオン伝導度Ａ、Ｂ、プロトン透過量は“ナフィオン（登録商標）１１７”の測定値を１として規格化した値を表１にまとめた。
【０１２８】
［実施例５］
ビニルアニリン１ｇ、２，２´−アゾビスイソブチロニトリル０．１ｇを撹拌混合し、均一な溶液になるまで撹拌し水代替基含有溶液Ｃを得た。この水代替基含有溶液Ｃと水代替基含有溶液Ａとを変更した以外は実施例１と同様に行い電解質膜Ｈを得た。スルホン酸基である酸性基ＡＨのＰＫａは−３．０であり、ビニルアニリン由来の水代替基のＰＫｂは３．６８であった。また、電解質膜Ｈのイオン伝導度Ａ、Ｂ、プロトン透過量は“ナフィオン（登録商標）１１７”の測定値を１として規格化した値を表１にまとめた。
【０１２９】
［比較例１〜３］
水代替基を含まない、電解質膜Ａ、Ｂ、Ｃについても比較としてイオン伝導度Ａ、Ｂ、プロトン透過量を測定し、“ナフィオン（登録商標）１１７”の測定値を１として規格化した値を表１にまとめた。
【０１３０】
［実施例６］膜電極複合体Ａ
２枚の炭素繊維クロス基材に２０％四フッ化エチレン溶液にて撥水処理を行ったのち、四フッ化エチレンを２０％含むカーボンブラック分散液を塗工し、焼成して電極基材を作製した。
【０１３１】
１枚の電極基材上に、Ｐｔ−Ｒｕ担持カーボンと“ナフィオン（登録商標）”溶液とからなるアノード電極触媒塗液を塗工し、乾燥してアノード電極を作製した。
【０１３２】
また、もう１枚の電極基材上に、Ｐｔ担持カーボンと“ナフィオン（登録商標）”溶液とからなるカソード電極触媒塗液を塗工し、乾燥して、カソード電極を作製した。
【０１３３】
上記で得られた電解質膜Ｄを、アノード電極とカソード電極とで夾持し、加熱プレスすることで膜電極複合体Ａを作製した。
【０１３４】
［実施例７］膜電極複合体Ｂ
２枚の炭素繊維クロス基材に２０％四フッ化エチレン溶液にて撥水処理を行ったのち、四フッ化エチレンを２０％含むカーボンブラック分散液を塗工し、焼成して電極基材を作製した。
【０１３５】
２枚の電極基材上に、Ｐｔ担持カーボンと“ナフィオン（登録商標）”溶液とからなる電極触媒塗液を塗工し、乾燥して電極を作製した。
【０１３６】
上記で得られた電解質膜Ｇを、２枚の電極で夾持し、加熱プレスすることで膜電極複合体Ｂを作製した。
【０１３７】
［実施例８］燃料電池Ａの評価
得られた膜電極複合体Ａをエレクトロケム社製セルにセットし、アノード側に３０％メタノール水溶液、カソード側に空気を流して燃料電池とした。
【０１３８】
電解質膜Ｄを使用したＭＥＡの方が“ナフィオン（登録商標）”１１７膜を使用したＭＥＡより優れた特性を有していた。
【０１３９】
［実施例９］燃料電池Ｂの評価
得られた膜電極複合体Ｂを評価セルにセットし燃料電池セルを作製した。この燃料電池セルをセル温度：９０℃、燃料ガス：水素、酸化ガス：空気、ガス利用率：アノード７０％／カソード４０％において電流−電圧（Ｉ−Ｖ）測定を行ったところ、電解質膜Ｇを使用したＭＥＡの方が“ナフィオン（登録商標）”１１７膜を使用したＭＥＡより優れた特性を有していた。
【０１４０】
［実施例１０］
電解質膜Ｄを膜厚１５μｍに調整し実施例７と同様に膜電極複合体Ｃを得た。これをカソード側が自然吸気できるように開口部（カソード集電板を貫通している）を有するセルにセットした。セルのイメージ図を図１および図２に示す。なお、アノード側の水素流路はサーペンタイン状のものを使用した。アノード側に水素ガスを０．０１ＭＰａの圧力で供給し、出口を封止して実質密閉状態にした。水素ガスは実質的に無加湿、セル温度２６℃に設定し、電流−電圧測定を行った。
【０１４１】
その結果、最高出力２５０ｍＷ／ｃｍ２の出力が得られ、室温無加湿状態でも良好な発電特性を示した。
【０１４２】
【表１】
2007149651.tif 000005
【０１４３】
表１から明らかなように、実施例は比較例よりイオン伝導度Ｂが良好で、プロトン透過量を小さくできる。
【産業上の利用可能性】
【０１４４】
本発明の電解質膜は、種々の電気化学装置（例えば、燃料電池、水電解装置、クロロアルカリ電解装置等）に適用可能である。これら装置の中でも、燃料電池用に好適であり、特にメタノール水溶液や水素を燃料とする燃料電池に好適である。
【０１４５】
本発明の膜電極複合体、燃料電池の用途としては、特に限定されないが、特に移動体の電力供給源が好ましいものである。特に、携帯電話、パソコン、ＰＤＡ、ビデオカメラ（カムコーダー）、デジタルカメラ、ハンディターミナル、ＲＦＩＤリーダー、デジタルオーディオプレイヤー、各種ディスプレー類などの携帯機器、電動シェーバー、掃除機等の家電、電動工具、家庭用電力供給機、乗用車、バスおよびトラックなどの自動車、二輪車、電動アシスト付自転車、電動カート、電動車椅子や船舶および鉄道などの移動体、各種ロボットなどの電力供給源として好ましく用いられる。特に携帯用機器では、電力供給源だけではなく、携帯機器に搭載した二次電池の充電用にも使用され、さらには二次電池やキャパシタ、太陽電池と併用するハイブリッド型電力供給源としても好適に利用できる。
【図面の簡単な説明】
【０１４６】
【図１】評価用セルのカソード集電板斜視図側イメージ図
【図２】評価セル断面図
【符号の説明】
【０１４７】
１  ：開口部
２  ：カソード集電板
３  ：電解質膜
４  ：カソード電極
５  ：アノード電極
６  ：ガスケット
７  ：水素ガス供給口
８  ：封止材
９  ：アノード集電板
１０：リード
【図１】
2007149651.tif 000007
【図２】
2007149651.tif 000008